(57)【要約】      （修正有）【課題】従来のポリアミド混繊糸を用いた織編物では得られなかった、高い糸長差を有する織編物を得ることであり、収縮応力の異なるポリアミド糸条を混繊し、織編物に用いることで低温より収縮応力差を発現させ優れた風合いと物性を兼ね備えた織編物の提供【解決手段】織編物の少なくとも一部にポリアミド芯鞘型混繊糸を含み、該混繊糸の鞘糸を構成するポリアミドマルチフィラメント糸条Ａと芯糸を構成するポリアミドマルチフィラメント糸条Ｂの糸長差が１０％以上であり、鞘糸を構成するポリアミドマルチフィラメント糸条Ａが実質的にループを持たない織編物。好ましくはポリアミドマルチフィラメント糸条Ａの単糸繊度が１．４ｄｔｅｘ以下、ポリアミドマルチフィラメント糸条Ｂの単糸繊度が０．９〜３．０ｄｔｅｘであり、ポリアミドマルチフィラメント糸条Ａが仮撚糸である織編物。【選択図】なし【特許請求の範囲】
【請求項１】
織編物の少なくとも一部にポリアミド芯鞘型混繊糸を含み、該混繊糸の鞘糸を構成するポリアミドマルチフィラメント糸条Ａと芯糸を構成するポリアミドマルチフィラメント糸条Ｂの糸長差が１０％以上であり、鞘糸を構成するポリアミドマルチフィラメント糸条Ａが実質的にループを持たないことを特徴とする織編物。
【請求項２】
ポリアミドマルチフィラメント糸条Ａの単糸繊度が１．４ｄｔｅｘ以下、ポリアミドマルチフィラメント糸条Ｂの単糸繊度が０．９ｄｔｅｘ以上、３．０ｄｔｅｘ以下であることを特徴とする請求項1に記載の織編物。
【請求項３】
ポリアミドマルチフィラメント糸条Ａが仮撚糸であることを特徴とする請求項１または２記載の織編物。
【請求項４】
鞘糸を構成するポリアミドマルチフィラメント糸条Ａと芯糸を構成するポリアミドマルチフィラメント糸条Ｂの糸長差が５％以下であり、９８℃の熱水で３０分処理した後の糸長差が１５％以上あるポリアミド芯鞘型混繊糸の元糸。
【請求項５】
ポリアミドマルチフィラメント糸条Ａの熱水収縮率が１５％以下、ポリアミドマルチフィラメント糸条Ｂの熱水収縮率が２０％以上かつ熱収縮応力が０．１５ｃＮ／ｄｔｅｘ以上あり、糸条Ａに比べ糸条Ｂの６０℃における熱収縮応力が０．０５ｃＮ/ｄｔｅｘ以上高いことを特徴とするポリアミド芯鞘型混繊糸の元糸。
【請求項６】
鞘糸を構成するポリアミドマルチフィラメント糸条Ａが実質的にループを持たない請求項４または５に記載のポリアミド芯鞘型混繊糸の元糸。
【請求項７】
鞘糸を構成するポリアミドマルチフィラメント糸条Ａと芯糸を構成するポリアミドマルチフィラメント糸条Ｂの糸長差が５％以下である請求項５または６に記載のポリアミド芯鞘型混繊糸の元糸。
【請求項８】
９８℃の熱水で３０分処理した後の糸長差が１５％以上ある請求項５〜７のいずれかに記載のポリアミド芯鞘型混繊糸の元糸。
【発明の詳細な説明】
【技術分野】
【０００１】
本発明は、熱収縮差が発現することで高い糸長差を有し、ぬめりが強く、嵩高でふくらみがあり、ピーチスキンタッチを有する織編物を得るのに適したポリアミド芯鞘型混繊糸及びそれを用いた織編物に関するものである。
【背景技術】
【０００２】
従来から、熱収縮特性など糸物性差を有する糸条を合わせて混繊糸を作成し、織編物に用いることで単独の糸条では得られなかった風合いや機能性を有した繊維製品を製造することができ、広く検討がなされている。
【０００３】
例えば、収縮特性の異なるポリエチレンテレフタレート糸条を用いて布帛にした後の熱収縮特性の差によって嵩高化とピーチスキンタッチの手触り感を付与し、かつイラつきの少ない外観を有する布帛を提供することができる複合混繊糸とその製造方法が提案されている（特許文献１参照。）。
【０００４】
また、複合混繊糸を構成する鞘糸にポリアミド糸条、芯糸に収縮特性の高いポリエチレンテレフタレート糸条を用いて布帛にした後の熱収縮特性の差によってソフトでスパンタッチな風合いと鞘糸にポリアミド糸条を用いたことによる高発色性を有する布帛を提供することができる高収縮嵩高加工糸が提案されている。（特許文献２参照。）。
【先行技術文献】
【特許文献】
【０００５】
【特許文献１】特開平５−９８５２９号公報
【特許文献２】特開平６−２４０５３０号公報
【発明の概要】
【発明が解決しようとする課題】
【０００６】
しかしながら、上記の特許文献１で提案の収縮特性の異なるポリエチレンテレフタレート糸条からなる複合混繊糸では収縮特性の差により嵩高化とピーチスキンタッチの手触り感を付与するとされているが、ポリエチレンテレフタレート糸条からなる複合混繊糸であるためぬめり感が十分ではなく、発色性や耐摩耗性が劣ることから、スポーツウエア等の耐久性、色彩感覚が要求される分野には不向きとされ、かつ収縮特性の差が発現する温度が高いため湿熱処理より十分な糸長差を発現することができなかった。
【０００７】
また、特許文献２の提案では、熱収縮特性の差によってソフトでスパンタッチな風合いと鞘糸にポリアミド糸条を用いたことによる高発色性を有する布帛を提供することができる高収縮嵩高加工糸が提案されているが、鞘糸がポリアミド糸条、芯糸がポリエチレンテレフタレート糸条であるため、同時に染色ができず、かつ同色に染色することが困難であるため発色性に問題があった。
【０００８】
本発明の課題は、前記の課題を解決しようとするものであって、従来のポリアミド混繊糸を用いた織編物では得られなかった、高い糸長差を有する織編物を得ることであり、収縮応力の異なるポリアミド糸条を混繊し、織編物に用いることで低温より収縮応力差を発現させ優れた風合いと物性を兼ね備えた織編物を提供することにある。
【課題を解決するための手段】
【０００９】
そこで本発明者らは、検討を実施した結果、熱収縮応力の高いポリアミド糸条と、熱収縮応力の比較的低いポリアミド糸条とを、実質的にループを持たない混繊交絡方法で処理し、得られた混戦糸を織編物に用いることで従来のポリアミド混繊糸では得られなかった風合いと機能性を付与することができることを見出し本発明に到達した。すなわち本発明においては、特定のポリアミド芯鞘型混繊糸の元糸を用いて製織編し、芯糸と鞘糸の収縮応力差を利用して、芯糸と鞘糸に高い糸長差を発現させれば、ぬめりが強く、嵩高でふくらみがありピーチスキンタッチな風合いとポリアミドマルチフィラメント同士の混繊による耐久性と発色性を兼ね備えた織編物が得られることを見出した。
【００１０】
本発明の織編物は、織編物の少なくとも一部にポリアミドマルチフィラメント芯鞘型混繊糸を含み、該混繊糸の鞘糸を構成するポリアミドマルチフィラメント糸条Ａと芯糸を構成するポリアミドマルチフィラメント糸条Ｂの糸長差が１０％以上であり、前記ポリアミドマルチフィラメント糸条Ａが実質的にループを持たないことを特徴とするポリアミド芯鞘型混繊糸を用いた織編物である。
【００１１】
本発明の好ましい態様によれば、前記の織編物はポリアミドマルチフィラメント糸条Ａの単糸繊度が１．４ｄｔｅｘ以下、ポリアミドマルチフィラメント糸条Ｂの単糸繊度が０．９ｄｔｅｘ以上３．０ｄｔｅｘ以下である。
【００１２】
本発明の好ましい態様によれば、前記の織編物は、ポリアミドマルチフィラメント糸条Ａが仮撚糸である。
【００１３】
本発明のポリアミド芯鞘型混繊糸の元糸は、鞘糸を構成するポリアミドマルチフィラメント糸条Ａと芯糸を構成するポリアミドマルチフィラメント糸条Ｂの糸長差が５％以下であり、かつ９８℃の熱水で３０分処理した後の糸長差が１５％以上である。
【００１４】
本発明の好ましい態様によれば、前記ポリアミド芯鞘型混繊糸の元糸は、ポリアミドマルチフィラメント糸条Ａが実質的にループを持たない。
【００１５】
また、本発明のポリアミド芯鞘型混繊糸の元糸は、鞘糸を構成するポリアミドマルチフィラメント糸条Ａの熱水収縮率が１５％以下、芯糸を構成するポリアミドマルチフィラメント糸条Ｂの熱水収縮率が２０％以上でありかつ熱収縮応力が０．１５ｃＮ／ｄｔｅｘ以上あり、糸条Ａに比べ糸条Ｂの６０℃における熱収縮応力が０．０５ｃＮ／ｄｔｅｘ以上高いポリアミド芯鞘型混繊糸の元糸である。
【００１６】
本発明の好ましい態様によれば、前記ポリアミド芯鞘型混繊糸の元糸は、ポリアミドマルチフィラメント糸条Ａが実質的にループを持たない。
【００１７】
本発明の好ましい態様によれば、前記ポリアミド芯鞘型混繊糸の元糸は、鞘糸を構成するポリアミドマルチフィラメント糸条Ａと芯糸を構成するポリアミドマルチフィラメント糸条Ｂの糸長差が５％以下である。
【００１８】
本発明の好ましい態様によれば、前回ポリアミド芯鞘型混繊糸の元糸は、鞘糸を構成するポリアミドマルチフィラメント糸条Ａと芯糸を構成するポリアミドマルチフィラメント糸条Ｂを９８℃の熱水で３０分処理した後の糸長差が１５％以上である。
【発明の効果】
【００１９】
本発明の織編み物は、従来のナイロン織編物にはなかったぬめりが強く、嵩高でふくらみがありピーチスキンタッチな風合いを有する。
【００２０】
また、本発明のポリアミド芯鞘型混繊糸は、布帛の染色・仕上げ工程で糸長差が効果的に発現し、従来のナイロン織編物にはなかったぬめりが強く、嵩高でふくらみがありピーチスキンタッチな風合いを有する織編物を与えることができる。
【図面の簡単な説明】
【００２１】
【図１】図１はタスラン混繊糸で形成されるクルノーダル状ループの一例を示す概念図である。
【図２】図２は本発明のポリアミド芯鞘型混繊糸の好ましい製造方法の一態様を説明するための概念図である。
【図３】図３は本発明のポリアミド芯鞘型混繊糸の鞘糸を構成するポリアミドマルチフィラメント糸条Ｂを仮撚加工する好ましい製造方法の一態様を説明するための概念図である。
【発明を実施するための形態】
【００２２】
本発明の織編物は、織編物の少なくとも一部にポリアミド芯鞘型混繊糸を含み、鞘糸を構成するポリアミドマルチフィラメント糸条Ａと芯糸を構成するポリアミドマルチフィラメント糸条Ｂの糸長差が１０％以上あり、ポリアミドマルチフィラメント糸条Ａが実質的にループを持たない。糸長差が１０％以上であることで織編物に触れた際の嵩高感とふくらみに優れ、これらを充分に実感することが可能となる。より好ましい糸長差は１５％以上である。好ましい上限としては磨耗物性悪化の点から４０％である。
【００２３】
糸長差は織編物の風合いに大きな影響を与える。織編物を構成する混繊糸に糸長差を付与するには、一般に混繊工程において芯糸と鞘糸のフィード率を大きく取ることで糸長差を付与した混繊糸を元糸として用いる方法、芯糸に収縮特性を有する糸を配する混繊糸を元糸として用い、製織編工程および後加工工程において芯糸を収縮させる結果、織編物を構成する混繊糸に糸長差を付与する方法が知られている。前者の方法は、芯鞘型の混繊工程で糸長差を付与するために、芯糸と鞘糸のフィード率差を大きくして混繊を行うのが通常であるが、これにより鞘糸にたるみが生じ、交絡不良が生じやすくなる。そのため、芯糸と鞘糸のフィード率は最大５％程度とするのが通常であり、通常のポリアミド繊維同士を組み合わせて混繊糸として製織編みしても十分な糸長差は発現しない。充分な糸長差を発現させるには、後者の方法を用いるが、従来法によれば、芯糸としてはポリエステル等他素材の高収縮糸を用いざるを得なかった。
【００２４】
本発明においては芯糸に収縮特性を有する糸を配すれば好ましい態様で糸長差を付与することが可能であることを見出した。
【００２５】
本発明において実質的にループを持たないとは、クルノーダル状（涙滴形状）ループを持たないことを指し、これにより、鞘糸が自由度を持って動く混繊糸となり得る。
【００２６】
このような実質的にループを持たない芯鞘型混繊糸は、通常インターレースノズルを用いた交絡混繊方法によって混繊することで得ることができる。乱流ノズルを用いたタスラン混繊方法によって混繊された芯鞘型混繊糸では、通常クルノーダル状（涙滴形状）ループを形成する。図１に示すようなクルノーダル状（涙滴形状）ループを持たず、鞘糸が自由度を持って動く混繊糸を指す。
【００２７】
図１は、タスラン混繊糸で形成されるクルノーダル状ループの一例を示す概念図である。タスラン混繊により鞘部を構成する糸条はクルノーダル状ループ１を形成する。
【００２８】
タスラン混繊方法では乱流ノズルの出口で糸条の進行方向を急遽変更し、この推進流体から取り出す時に過供給され弛んだ糸条の側面を流体がすり抜ける際に、個々の糸条に任意の旋回力が与えられ、生じたトルクにより、それぞれ近傍の糸条に絡みつき交絡するためクノーダル状のループを多数有する混繊糸となる。クルノーダル状のループがカサツキのあるスパン調の風合いを発現させる。インターレースノズルを用いた混繊交絡によって混繊された、実質的にループを持たないポリアミド混繊糸は、鞘糸が自由度を持って動くためヌメリ感が強く、ふくらみのある風合いを発現させる。
【００２９】
本発明の織編物に含まれるポリアミド芯鞘型混繊糸について以下、説明する。
【００３０】
前記ポリアミド芯鞘型混繊糸において鞘糸を構成するポリアミドマルチフィラメント糸条Ａの単糸繊度は０．１５ｄｔｅｘ以上１．４ｄｔｅｘ以下であることが好ましく、芯糸を構成するポリアミドマルチフィラメント糸条Ｂの単糸繊度は０．９ｄｔｅｘ以上３．０ｄｔｅｘ以下が好ましい。
【００３１】
鞘糸を構成するポリアミドマルチフィラメント糸条Ａの単糸繊度が０．１ｄｔｅｘ未満になるとマイクロタッチな布帛となり良好な風合いが得られるが、芯糸を構成するポリアミドマルチフィラメント糸条Ｂの単糸繊度と繊度差が広がり、染色時に芯糸と鞘糸で色差が発生しやすくなる傾向がある。また、鞘糸の表面積が大きくなるため入射する光が拡散し発色性が低下しやすくなる。ポリアミドマルチフィラメント糸条Ａの単糸繊度が１．４ｄｔｅｘよりも高くなると触れた際の接触面積が減少し、ピーチスキンタッチやぬめり感を得にくくなる。ポリアミドマルチフィラメント糸条Ａのより好ましい単糸繊度は０．３５ｄｔｅｘ以上１．２ｄｔｅｘ以下である。
【００３２】
ポリアミドマルチフィラメント糸条Ｂの単糸繊度が０．９ｄｔｅｘ未満となると柔らかな布帛が得られるが、芯糸の張り・コシが失われ、ふくらみのある風合いを感じにくくなり、単糸繊度が３．０ｄｔｅｘよりも高くなると芯糸の張り・コシが強くなり、かたい風合いとなる傾向になる。ポリアミドマルチフィラメント糸条Ｂのより好ましい単糸繊度は１．５ｄｔｅｘ以上２．５ｄｔｅｘ以下である。
【００３３】
上記ポリアミド芯鞘型混繊糸は、鞘糸を構成するポリアミドマルチフィラメント糸条Ａは仮撚糸であることが好ましい。鞘糸を仮撚加工することで捲縮が付与され嵩高感とピーチスキンタッチが強調され、よりふくらみのある布帛が得られるためである。
【００３４】
本発明において上記織編物に好ましく用いられるポリアミド芯鞘型混繊糸の元糸について以下説明する。
【００３５】
本発明のポリアミド芯鞘型混繊糸の元糸の一つの態様は、鞘糸を構成するポリアミドマルチフィラメント糸条Ａと芯糸を構成するポリアミドマルチフィラメント糸条Ｂの糸長差が５％以下であり、かつ９８℃の熱水で３０分処理した後の糸長差が１５％以上であるものである。
【００３６】
また、本発明の芯鞘型混繊糸の元糸の別の態様は、鞘糸を構成するポリアミドマルチフィラメント糸条Ａの熱水収縮率が１５％以下、芯糸を構成するポリアミドマルチフィラメント糸条Ｂの熱水収縮率が２０％以上でありかつ熱収縮応力が０．１５ｃＮ／ｄｔｅｘ以上あり、糸条Ａに比べ糸条Ｂの６０℃における熱収縮応力が０．０５ｃＮ／ｄｔｅｘ以上高いポリアミド芯鞘型混繊糸の元糸である。
【００３７】
上記ポリアミド芯鞘型混繊新の元糸はいずれもポリアミドマルチフィラメント糸条Ａおよびポリアミドマルチフィラメント糸条Ｂの熱収縮差により糸長差を生じせしめるもので、この性質を利用して得られる織編物に含まれるポリアミド芯鞘型混繊糸における各糸条に好適な糸長差をもたらし、ぬめりが強く、嵩高でふくらみがありピーチスキンタッチな風合いを有する織編物をあたえることができるのである。
【００３８】
以下上記両態様についてまとめて詳細説明する。  本発明においては、ポリアミド芯鞘型混繊糸の元糸の鞘糸を構成するポリアミドマルチフィラメント糸条Ａと芯糸を構成するポリアミド糸条Ｂの糸長差が５％以下であることが好ましい。ポリアミドマルチフィラメント糸条Ａと芯糸を構成するポリアミド糸条Ｂの糸長差を５％以下とすることで、エアー混繊等の混戦時に鞘糸に過剰のたるみが生じることなく、交絡不良が生じにくく、良好な品質とすることができ、生産性にも優れる。より好ましい糸長差は３％以下である。
【００３９】
上記ポリアミド芯鞘型混繊糸は、鞘糸を構成するポリアミドマルチフィラメント糸条Ａと芯糸を構成するポリアミドマルチフィラメント糸条Ｂを９８℃の熱水で３０分処理した後の糸長差が１５％以上あることが好ましい。糸長差が１５％以上あることで、織編物を作成し、構成する糸条を拘束状態にした際に、染色、仕上工程を通したときに十分な糸長差が得られ、ふくらみに優れた織編物が得られる。より好ましい糸長差は２０％以上である。上限としては織編物を構成した際の摩擦物性の悪化の点から５０％であることが好ましい。
【００４０】
また、本発明のポリアミド芯鞘型混繊糸の元糸は、通常ポリアミドマルチフィラメント糸条Ａの熱水収縮率が１５％以下、ポリアミドマルチフィラメント糸条Ｂの熱水収縮率が２０％以上かつ熱収縮応力が０．１５ｃＮ／ｄｔｅｘ以上であり、ポリアミドマルチフィラメント糸条Ａに比べポリアミドマルチフィラメント糸条Ｂの６０℃における熱収縮応力が０．０５ｃＮ／ｄｔｅｘ以上高いことが好ましい。ポリアミドマルチフィラメント糸条Ａの熱水収縮率が１５％よりも高くなるとポリアミドマルチフィラメント糸条Ｂとの熱収縮率差が低下し十分な糸長差が得にくくなる。ポリアミドマルチフィラメント糸条Ａのより好ましい熱水収縮率は１０％以下である。下限としては糸長差発現による磨耗物性悪化の点から０％以上であることが好ましい。また、ポリアミドマルチフィラメント糸条Ｂの熱水収縮率が２０％未満になると同様に十分な糸長差が得られなくなり鞘糸を布帛表面に浮き出すことができなくなる。ポリアミドマルチフィラメント糸条Ｂのより好ましい熱水収縮率は２５％以上である。上限としては糸長差発現による磨耗物性悪化の点から４０％であることが好ましい。熱収縮応力が０．１５ｃＮ／ｄｔｅｘ未満では収縮する際に発現する糸の応力が布帛を形成する糸同士の拘束力以上に達することができず十分な収縮が得られない場合がある。拘束力の低い編物では熱収縮応力の影響を受けにくいが、拘束力の高い織物では熱収縮応力が０．１５ｃＮ／ｄｔｅｘ以上あることで、十分な収縮が得られる。より好ましい熱収縮応力は０．２０ｃＮ／ｄｔｅｘ以上である。上限としては糸長差発現による磨耗物性悪化の点から０．４０ｃＮ／ｄｔｅｘであることが好ましい。また、糸条Ａに比べ糸条Ｂの６０℃における熱収縮応力が０．０５ｃＮ／ｄｔｅｘ以上高いことで精練工程の熱水で十分な収縮差が発生し、十分な糸長差が得られる。ポリアミドマルチフィラメント糸条Ａに比べポリアミドマルチフィラメント糸条Ｂの６０℃における熱収縮応力は０．０８ｃＮ／ｄｔｅｘ以上高いことがより好ましい。上限としては糸長差発現による磨耗物性悪化の点から０．２０ｃＮ／ｄｔｅｘであることが好ましい。
【００４１】
また、ポリアミド芯鞘型混繊糸の元糸において鞘糸を構成するポリアミドマルチフィラメント糸条Ａが実質的にループを持たないことが好ましい。
【００４２】
本発明においてポリアミド芯鞘型混繊糸の元糸は、鞘糸を構成するポリアミドマルチフィラメント糸条Ａは仮撚糸であることが好ましい。鞘糸を仮撚加工することで捲縮が付与され嵩高感とピーチスキンタッチが強調され、よりふくらみのある布帛が得られるためである。
【００４３】
本発明の織編物は、混繊糸を形成する芯糸と鞘糸が、ポリアミドで形成されるものである。そのため、耐摩耗性とやわらかさに優れる、また、高い糸長差を有する織編物であるため、嵩高であり、ふくらみに優れる。その結果本発明の織編物は運動条件の高いスポーツ・アウトドアウェアやボトム、ダウン、ジャケット、カーディガン等のカジュアルウェア、パンスト、インナーまで衣料品全般に用いることができる。
【００４４】
本発明で用いられるポリアミドマルチフィラメント糸条Ａはポリアミドマルチフィラメントであれば特に限定されるものではなく、例えばナイロン６、ナイロン６６、ナイロン５６、ナイロン６１０、ナイロン４６、ナイロン１２などが挙げられる。
【００４５】
本発明で用いられるポリアミドマルチフィラメント糸条Ｂは混繊後の熱履歴により、熱収縮を生じ、糸条Ａとの糸長差を生じさせ得るものが好ましく用いられる。具体的には結晶性ポリアミドと非晶性ポリアミドからなる繊維が好ましく用いられる。
【００４６】
結晶性ポリアミドは、結晶を形成し融点を有するポリアミドであり、いわゆる炭化水素基が主鎖にアミド結合を介して連結されたポリマーであり、ポリカプラミド、ポリヘキサメチレンアジパミド、ポリヘキサメチレンセバカミド、ポリテトラメチレンアジパミド、１，４−シクロヘキサンビス（メチルアミン）と線状脂肪族ジカルボン酸との縮合重合型ポリアミドなど、及び、これらの共重合体もしくはこれらの混合物が挙げられる。ただし、均一な系を再現しやすく、安定した機能発現の点からホモのポリアミドを用いることが好ましい。
【００４７】
結晶性ポリアミドは、ジアミン類、二塩基酸類からなる高分子量体であり、具体的なジアミン類としてはテトラメチレンジアミン、ヘキサメチレンジアミン、ノナメチレンジアミン、ウンデカメチレンジアミン、ドデカメチレンジアミン、２，２，４−トリメチルヘキサメチレンジアミン、２，４，４−トリメチルヘキサメチレンジアミン、ビス−（４，４’−アミノシクロヘキシル）メタン、メタキシリレンジアミンなどがあげられる。二塩基酸類としてはグルタル酸、ピメリン酸、アジピン酸、スベリン酸、アゼライン酸、セバシン酸、ウンデカンジオン酸、ドデカジオン酸、ヘキサデカジオン酸、ヘキサデセンジオン酸、エイコサンジオン酸、ジグリコール酸、２，２，４−トリメチルアジピン酸、キシリレンジカルボン酸、１，４−シクロヘキサンジカルボン酸などが挙げられる。本発明の高収縮性ポリアミド繊維に用いる結晶性ポリアミドはいかなるものでもよいが、製造コスト、繊維の強度保持の両面からポリカプラミド、ポリヘキサメチレンアジパミドが好ましい。
【００４８】
本発明で用いられるポリアミドマルチフィラメント糸条Ｂにおける非結晶性ポリアミドは、結晶を形成せず融点をもたないポリアミドであり、例えば、イソフタル酸／テレフタル酸／ヘキサメチレンジアミンの重縮合体、イソフタル酸／テレフタル酸／ヘキサメチレンジアミン／ビス（３−メチル−４−アミノシクロヘキシル）メタンの重縮合体、イソフタル酸／２，２，４−トリメチルヘキサメチレンジアミン／２，２，４−トリメチルヘキサメチレンジアミンの重縮合体、テレフタル酸／２，２，４−トリメチルヘキサメチレンジアミン／２，２，４−トリメチルヘキサメチレンジアミンの重縮合体、イソフタル酸／テレフタル酸／２，２，４−トリメチルヘキサメチレンジアミン／２，２，４−トリメチルヘキサメチレンジアミンの重縮合体、イソフタル酸／ビス（３−メチル−４−アミノシクロヘキシル）メタン／ω−ラウロラクタムの重縮合体、テレフタル酸／ビス（３−メチル−４−アミノシクロヘキシル）メタン／ω−ラウロラクタムの重縮合体等がある。また、これらの重縮合体を構成するテレフタル酸成分及び／又はイソフタル酸成分のベンゼン環が、アルキル基やハロゲン原子で置換されたものも含まれる。さらに、これらの非晶性ポリアミドは２種類以上併用してもよい。本発明の高収縮性ポリアミド繊維に用いる非晶性ポリアミドは、高いガラス転移温度（Ｔｇ）を有している点からイソフタル酸／テレフタル酸／ヘキサメチレンジアミンの重縮合体が好ましい。
【００４９】
本発明に用いられるポリアミドマルチフィラメント糸条Ｂにおける、結晶性ポリアミドと非晶性ポリアミドの重量比率は、結晶性ポリアミド／非晶性ポリアミド＝９０／１０〜５０／５０である。ここでいう重量比率とは、ポリアミドマルチフィラメント糸条ＢのプロトンＮＭＲを測定し、アミド結合を形成するカルボキシル基のα位の水素に由来するシグナル（通常３ｐｐｍ付近）のピーク面積（Ａ）と、芳香族炭化水素に由来するシグナル（通常７ｐｐｍ付近）のピーク面積（Ｂ）から結晶性ポリアミドと非晶性ポリアミドの繰り返し比を求める（Ａ＝結晶性ポリアミドの繰り返し数×２＋非晶性ポリアミドの繰り返し数×２、Ｂ＝非晶性ポリアミドの繰り返し数×４）。さらに上記と同じポリアミドマルチフィラメント糸条Ｂについて、質量分析を行ない、ポリアミドの繰り返し単位の質量数を測定する。求めた繰り返し比とそれぞれのポリアミドの繰り返し単位の質量数の積から重量比率を算出されるものである。
【００５０】
本発明に用いられるポリアミドマルチフィラメント糸条Ｂとしては、結晶性ポリアミドと非晶性ポリアミドが互いに相溶している相溶系であることが特に好ましい。相溶系と非相溶系の判断は、３０００倍のＴＥＭ観察結果において、直径１０ｎｍ以上の分散相を有する海島の相分離構造が観察されたときは非相溶系、直径１０ｎｍ以上の分散相を有する海島の相分離構造が観察されなかったときは相溶系と判定した。相溶系においては、繊維構造形成した際に結晶性ポリアミドの非晶部に非晶性ポリアミドが絡み合った構造をとる。ガラス転移点温度Ｔｇが低い結晶性ポリアミドの非晶部にＴｇの高い非晶性ポリアミドが絡み合うことで低温（常温）から結晶性ポリアミドの構造が変化することを防ぐ役割を担う。これにより結晶性ポリアミドの非晶部に高歪み帯を形成することができ、所望する沸騰水収縮率と熱収縮応力をよりいっそう効果的に発現させることができる。
【００５１】
かかる点を鑑みると、糸条Ａを構成するポリアミドとしては、ポリカプラミド、ポリヘキサメチレンアジパミドから選択されるポリアミドを用い、糸条Ｂを構成するポリアミドとしてはイソフタル酸／テレフタル酸／ヘキサメチレンジアミンの重縮合体を用いることが特に好ましい。
【００５２】
本発明に用いられるポリアミドマルチフィラメント糸条Ｂの製造方法について説明する。
【００５３】
結晶性ポリアミドおよび非晶性ポリアミドを混合・溶融するに際し、プレッシャーメルター、単軸エクストルーダーや二軸エクストルーダーを使用する溶融混練法が挙げられる。プレッシャーメルター法あるいはエクストルーダー法が挙げられる。結晶性ポリアミドと非晶性ポリアミドとで相溶系を形成し、高い熱収縮応力を得るためには、単軸エクストルーダーを用いることが好ましい。プレッシャーメルターを使用すると、均一に混合されないため、海島の相分離構造を形成し、高い熱収縮応力を得られない。また、二軸エクストルーダーを用いる場合、結晶性ポリアミドと非晶性ポリアミドとが反応し過ぎてしまい、結晶性ポリアミドの非晶部に形成される高歪み帯が少なくなり、高い熱収縮応力が得られない。紡糸パックへ流入した結晶性ポリアミドと非晶性ポリアミドの混合ポリマーは、公知の紡糸口金より吐出される。また、溶融温度、紡糸温度（いわゆるポリマー配管や紡糸パックまわりの保温温度）は、ポリアミドの融点＋２０℃〜融点＋６０℃が好ましい。
【００５４】
本発明に用いられるポリアミドマルチフィラメント糸条Ｂの製造方法プロセスについて、紡糸−延伸工程を連続して行う方法（直接紡糸延伸法）、未延伸糸を一旦巻き取った後に延伸する方法（２工程法）、あるいは紡糸速度を３０００ｍ／ｍｉｎ以上のように高速として実質的に延伸工程を省略する方法（高速紡糸法）等、いずれの方法においても製造可能であるが、高効率生産、製造コストの面から直接紡糸延伸法、高速紡糸法の一工程法が好ましい。
【００５５】
溶融紡糸の直接紡糸延伸法での製造について例示する。
【００５６】
紡糸口金から吐出されたポリアミド糸条は、通常の溶融紡糸と同様、冷却、固化され、給油した後に第一ゴデットローラーにて５００〜４０００ｍ／ｍｉｎで引き取り、第一ゴデットローラーと第二ゴデットローラー間にて１．０〜４．０倍で延伸を行った後で、２０００ｍ／ｍｉｎ以上、好ましくは３０００〜４５００ｍ／ｍｉｎでパッケージに巻き取る。
【００５７】
この際、第一ゴデットローラーと第二ゴデットローラー間の周速度の比率（延伸倍率）や、巻き取り速度（ワインダー速度）を適切に設計することにより、狙いとするポリアミド糸条の強伸度を得ることが可能となる。
【００５８】
また、第一ゴデットローラーを加熱ローラーとして熱延伸を施すことで、ポリマーの流動性が高まり、結晶性ポリアミドの非晶部で高歪み帯が生成され、熱収縮応力が向上する。熱延伸温度は、１３０〜１６０℃であることが好ましく、１４０〜１６０℃であることがより好ましい。
【００５９】
また、第二ゴデットローラーを加熱ローラーとして熱セットを施すことで、糸条の熱収縮応力を適切に設計することができる。熱セット温度は１３０〜１８０℃であることが好ましく、１５０〜１７０℃であることがより好ましい。
【００６０】
また、巻き取りまでの工程で公知の交絡装置を用い、交絡を施すことも可能である。必要であれば複数回交絡を付与することで交絡数を上げることも可能である。
さらには、巻き取り直前に、追加で油剤を付与するのも可能である。
【００６１】
元糸に用いられるポリアミドマルチフィラメント糸条Ａとポリアミドマルチフィラメント糸条Ｂはいずれも引張り強度が３．５ｃＮ／ｄｔｅｘ以上であることが好ましい。引張り強度を３．５ｃＮ／ｄｔｅｘ以上とすることにより、衣料用途全般に適応することが可能となる。引張り強度は、より好ましくは３．５ｃＮ／ｄｔｅｘ以上５．５ｃＮ／ｄｔｅｘである。
【００６２】
元糸に用いられるポリアミドマルチフィラメント糸条Ａとポリアミドマルチフィラメント糸条Ｂはいずれも伸度が２５％以上であることが好ましい。伸度が２５％未満になると仮撚、複合、製織および製編等の高次加工工程における工程通過性に問題が起こりやすくなる。伸度は、より好ましくは３０％以上６５％以下である。伸度が６５％を超えるようになると、紡糸後の糸条が空気中の水分を吸収し膨潤するため巻取りができなくなる。
【００６３】
本発明に用いられる元糸に用いるポリアミドマルチフィラメント糸条Ａとポリアミドマルチフィラメント糸条Ｂの総繊度は、それぞれスポーツ・アウトドアウェアからカジュアルウェア、インナーまで幅広く用途があるため３００ｄｔｅｘ以下であることが好ましく、２００ｄｔｅｘ以下であることがより好ましい。
【００６４】
また、元糸に用いるポリアミドマルチフィラメント糸条Ａの単糸繊度は１．４ｄｔｅｘ以下であることが好ましく、１．２ｄｔｅｘ以下であることが好ましい。好ましい下限としては、０．２ｄｔｅｘである。さらにポリアミドマルチフィラメント糸条Ｂの単糸繊度は０．９ｄｔｅｘ以上３．０ｄｔｅｘ以下であることが好ましく、１．１ｄｔｅｘ以上２．５ｄｔｅｘ以下であることがよりこのましい。
【００６５】
元糸に用いられるポリアミドマルチフィラメント糸条Ａとポリアミドマルチフィラメント糸条Ｂの断面形状は、特には限定しないが、用途等に応じて任意の形状とすることができ、円形、三角、扁平、Ｙ型、星形が好ましい。
【００６６】
ポリアミドマルチフィラメント糸条Ａの仮撚方式としては特に限定されるものではなく、スピンドル式やディスクなどの摩擦式等を用いることができる。延伸倍率は１．０５倍以上１．３０倍以下が好ましい。延伸倍率延伸倍率が１．０５倍未満では未解撚が発生して品質が低下し、１．３０倍を超えると糸切れや毛羽が発生しやすくなる。また、摩擦式の場合Ｄ／Ｙ（ツイスターの表面速度／糸速度）は、Ｋ値（解撚張力／加撚張力）が０．８〜１．３の範囲になるように設定するのが好ましい。Ｋ値が０．８未満ではくびれや未解撚が発生し糸姿が悪くなり、１．３を超えると毛羽が発生し操業性が低下するため好ましくない。仮撚ヒーター温度は１７０℃以上２１５℃以下が好ましい。仮撚ヒーター温度が１７０℃未満では、セット性が低下するため捲縮性が弱く、ふくらみを有する仮撚加工糸が得られ難い。また、２１５℃を超えると、ポリマーの軟化が起こり、くびれや未解撚が発生し、糸姿が悪くなる。生産性と捲縮状態を考慮すると仮撚数を決定する撚係数の範囲は、２００００以上３５０００以下で行うことが好ましい。また、熱収縮率や混繊時の交絡の程度を抑えることを目的に仮撚後にヒーターで熱セットをおこなっても良い。
【００６７】
ポリアミドマルチフィラメント糸条Ａとポリアミドマルチフィラメント糸条Ｂの混繊方式は実質的にループを持たないインターレースノズルを用いた交絡混繊方式を用いることが好ましい。インターレースノズルの種類や構造、交絡条件等は特に限定されるものではない。
【００６８】
ポリアミドマルチフィラメント糸条Ａとポリアミドマルチフィラメント糸条Ｂのフィード率差は５％以下であることが好ましく、より好ましくは３％以下である。
【００６９】
混繊糸の交絡度は、１ｍあたり１０個以上１００個以下が好ましく、２０個以上７０個以下がより好ましい。
【００７０】
混繊糸の開繊長は、０．１ｃｍ以上１０ｃｍ以下が好ましく、０．３ｃｍ以上５ｃｍ以下がより好ましい。
【００７１】
上記ポリアミド芯鞘型混繊糸の原糸を用いて製編織することで、織編物を得ることができる。かかる織編物を構成する組織については特に限定しない。織物の場合、その組織は使用される用途によって平組織、綾組織、朱子組織やそれらの変化組織などいずれであっても構わない。編物の場合、その組織は使用される用途によって丸編地の天竺組織、インターロック組織、スムース組織、経編み地のハーフ組織、サテン組織、ジャカード組織やそれらの変化組織などいずれであっても構わない。
【００７２】
本発明のポリアミド芯鞘型混繊糸を用いた織編物は、起毛加工やカレンダー加工などの物理加工や撥水加工や吸水加工、帯電防止加工などの機能加工を施すことができる。
【実施例】
【００７３】
［織編物を構成する混繊糸の糸長差］
染色、仕上加工を経た織編物の経方向または緯方向から一定間隔（織編物ベースで５ｃｍ採取）の混繊糸を２０本採取する。採取した混繊糸を分解し、鞘糸を構成するポリアミドマルチフィラメント糸条Ａの単糸と芯糸を構成するポリアミドマルチフィラメント糸条Ｂの単糸に分ける。分解した糸条をガラス板にのせ、グリセリンを微量滴下し、織編構造から形成されるクリンプを伸ばして糸長を測定する。ポリアミドマルチフィラメント糸条Ａの単糸２０本の平均糸長をＬ１、ポリアミドマルチフィラメント糸条Ｂの単糸２０本の平均糸長をＬ２とし、次の式より糸長差を算出する。
糸長差（％）＝〔（Ｌ１−Ｌ２）／Ｌ２〕×１００
【００７４】
［混繊糸の元糸の糸長差］
紙管に巻かれたマルチフィラメントドラムより、一定間隔（元糸ベースで５ｃｍ）の混繊糸の元糸を２０本採取する。採取した混繊糸を分解し、鞘糸を構成するポリアミドマルチフィラメント糸条Ａの単糸と芯糸を構成するポリアミドマルチフィラメント糸条Ｂの単糸に分ける。分解した糸条をガラス板にのせ、グリセリンを微量滴下し、糸条に屈曲が無いよう伸ばして糸長を測定する。ポリアミドマルチフィラメント糸条Ａの単糸２０本の平均糸長をＬ３、ポリアミドマルチフィラメント糸条Ｂの単糸２０本の平均糸長をＬ４とし、次の式より糸長差を算出する。
糸長差（％）＝〔（Ｌ３−Ｌ４）／Ｌ４〕×１００
【００７５】
［混繊糸の元糸の糸長差（熱処理）］
混繊糸を検尺機（円周１．１２５ｍ）で１０回巻取り輪状にし、荷重をかけずに９８℃の熱水で３０分処理し、処理後の混繊糸より一定間隔（元糸ベースで５ｃｍ）の混繊糸を２０本採取する。採取した混繊糸を分解し、鞘糸を構成するポリアミドマルチフィラメント糸条Ａの単糸と芯糸を構成するポリアミドマルチフィラメント糸条Ｂの単糸に分ける。分解した糸条をガラス板にのせ、グリセリンを微量滴下し、糸条に屈曲が無いよう伸ばして糸長を測定する。ポリアミドマルチフィラメント糸条Ａの単糸２０本の平均糸長をＬ５、ポリアミドマルチフィラメント糸条Ｂの単糸２０本の平均糸長をＬ６とし、次の式より糸長差を算出する。
糸長差（％）＝〔（Ｌ５−Ｌ６）／Ｌ６〕×１００
【００７６】
［織編物を構成する混繊糸の単糸繊度、総繊度］
染色、仕上加工を経た織編物の経方向または緯方向の断面を走査型電子顕微鏡Ｓ−３４００Ｎ（（株）日立製作所製）で観察し、混繊糸の鞘糸を構成するポリアミドマルチフィラメント糸条Ａにおける単糸と芯糸を構成するポリアミドマルチフィラメント糸条Ｂにおける単糸について、それぞれ繊維直径を１０点測定し、その１０点の平均繊維直径をμとする。繊維比重をρとし、次の式より単糸繊度を算出する。次に鞘糸を構成するポリアミドマルチフィラメント糸条Ａと芯糸を構成するポリアミドマルチフィラメント糸条Ｂの単糸本数Ｈを数え、次の式より総繊度を算出する。
単糸繊度（ｄｔｅｘ）＝ρμ２／１４１．６
総繊度（ｄｔｅｘ）＝単糸繊度（ｄｔｅｘ）×Ｈ
【００７７】
［糸条の繊度］
糸条を検尺機（円周１．１２５ｍ）で８０回巻取り輪状にし、天秤で小数点以下第４位まで重量を測定する。この作業を１０回繰り返し、１０回の重量の平均値をＰとして次の式より糸条の繊度を算出する。
糸条の繊度（ｄｔｅｘ）＝Ｐ×１００×１．１１
【００７８】
［糸条の単糸繊度］
紙管に巻かれたマルチフィラメントドラムより、一定間隔のマルチフィラメントを１本採取する。分解針を用いてマルチフィラメントを構成するフィラメント本数Ｑを測定し、次の式より糸条の単糸繊度を算出する。
糸条の単糸繊度（ｄｔｅｘ）＝糸条の総繊度（ｄｔｅｘ）／Ｑ
【００７９】
［熱水収縮率］
糸条を検尺機（円周１．１２５ｍ）で１０回巻取り輪状にし、１ｄ当たり１／３０ｇの荷重をかけて長さＸを求め、続けてフリーの状態で沸騰水中に３０分間浸漬した後自然乾燥し、再び１ｄ当たり１／３０ｇの荷重をかけて長さＹを求め、次の式で算出する。
熱水収縮率（％）＝〔（Ｘ−Ｙ）／Ｘ〕×１００
【００８０】
［熱収縮応力］
カネボウエンジニアリング社製ＫＥ−２型熱収縮応力測定機を用い、測定する繊維糸条を結び周長１０ｃｍのループとし、糸条の繊度の１／３０ｇの初荷重をかけ、昇温速度を１００℃／分で測定して、得られた熱応力曲線のピーク応力値を測定した繊維糸条の総繊度で割り熱収縮応力とした。また、得られた熱応力曲線より温度６０℃における応力値を測定した繊維糸条の総繊度で割り温度６０℃における熱収縮応力とした。
【００８１】
［鞘糸の形態観察］
染色・仕上加工を経た織編物を構成するポリアミド芯鞘型混繊糸の鞘糸の側面と断面形態をそれぞれ５点ずつ走査型電子顕微鏡Ｓ−３４００Ｎ（（株）日立製作所製）で観察し、断面形状が多角形の形状をとり、側面形状が捲縮を有した鞘糸（すなわち仮撚加工による形状変化の有無を観察し、形状変化有りのもの）を仮撚糸とした。
【００８２】
［相対粘度］
試料０．２５ｇを、濃度９８質量％の硫酸２５ｍｌに対して１ｇ／１００ｍｌになるように溶解し、オストワルド型粘度計を用いて２５℃での流下時間Ｔ１を測定した。引き続き、濃度９８質量％の硫酸のみの流下時間Ｔ２を測定した。Ｔ１、Ｔ２の値より硫酸相対粘度ηｒを次の式より算出する。
硫酸相対粘度ηｒ＝Ｔ１／Ｔ２
【００８３】
［布帛の表面感］
布帛の表面感については、目視によって熟練者１０名により、次の２段階判定法で評価した。○を合格とした。
○：染差がなく均一な表面感
×：染差があり、杢調、不均一な表面感
【００８４】
［風合い評価］
嵩高、ふくらみおよびピーチタッチのそれぞれの評価について、熟練者１０名により、次の３段階判定法で評価した。◎と○を合格とした。
嵩高とふくらみ
◎：軽さを感じ、柔らかさと適度な反発を感じる。
○：織編物の厚みに対して軽さを感じ、適度な反発を感じる。
△：織編物の厚みに対する重量を感じ、硬さを感じる。
×：重量を感じ、触ると硬さと戻りの悪さを感じる。
ピーチタッチ
◎：手に吸い付くようなヌメリの強さを感じる。
○：ヌメリがあると感じる。
△：ヌメリがあるように感じる。
×：ヌメリがない。
【００８５】
［実施例１］
熱水収縮率が１３．２％であるポリアミド６６延伸糸（５６ｄｔｅｘ−９８フィラメント、単糸繊度０．５７ｄｔｅｘ）を糸状Ａとし、結晶性ポリアミドとしてポリカプロラクタム（Ｎ６）（相対粘度ηｒ：２．６２、融点２２２℃）と、非結晶性ポリアミドとしてイソフタル酸（Ｉ）／テレフタル酸（Ｔ）／ヘキサメチレンジアミンの重縮合体でイソフタル酸／テレフタル酸の共重合比率が７／３の共重合体（相対粘度ηｒ：２．１０）を、結晶性ポリアミド／非結晶性ポリアミドの重量比が７０／３０で単軸エクストルーダーを用い２６５℃で溶融混練し、３６孔、丸孔の吐出孔を有する紡糸口金を用いて溶融吐出し（紡糸温度：２６５℃）、溶融吐出させた後、糸条を冷却、給油、交絡した後に１５００ｍ／ｍｉｎの第１ゴデローラー（延伸温度：１５０℃）で引き取り、続いて２．４倍に延伸した後に１６５℃で熱固定し、巻取速度３５００ｍ／ｍｉｎで紡糸した、熱水収縮率が３５．０％、熱収縮応力が０．２５ｃＮ／ｄｔｅｘであるポリアミド延伸糸（５６ｄｔｅｘ−３６フィラメント、単糸繊度１．５６ｄｔｅｘ）を糸状Ｂとして、図２の製造工程に従い、表１の条件で糸条Ａと糸状Ｂに交絡混繊加工を施して、ポリアミド芯鞘型混繊糸の元糸を得た。得られた混繊糸の元糸を９８℃の熱水で３０分処理した後の糸長差は２５．８％であった。
【００８６】
図２は本発明のポリアミド芯鞘型混繊糸の好ましい製造方法の一例を示す概念図である。
【００８７】
まず、糸条Ａのポリアミド延伸糸２１はガイド２２を通り、第一フィードローラー２３で送り出され、糸条Ｂのポリアミド延伸糸２４は、ガイド２５を通り、第二フィードローラー２６で送り出され、交絡ノズル２７に供給され、混繊交絡処理が施された後、デリベリローラー２８によってポリアミド芯鞘型混繊糸２９として引き出され、巻取りローラー２１０で巻き取られる。
【００８８】
得られた混繊糸を経糸および緯糸に用いて、経密度が１００本／２．５４ｃｍ、緯密度が１１５本／２．５４ｃｍ、カバーファクターを２１６０として１／３ツイル織物を作成した。次いで、得られたツイル織物に、常法に従い液流リラックス処理を施し、続いて乾燥し中間セットを施した。中間セット条件は、温度１７０℃で実施した。その後、得られたツイル織物を分散染料Ｎａｖｙ  Ｂｌｕｅ  ＳＧＬを用いて、１００℃の温度で３０分間染色し、常法に従い仕上げセットを施した。仕上げセット条件は、温度１６０℃で実施した。得られたツイル織物から分解した混繊糸の糸長差は２０．２％であり、糸条Ａの繊度は５６．４ｄｔｅｘ、単糸繊度は０．５８ｄｔｅｘであった。糸状Ｂの繊度は５７．５ｄｔｅｘ、単糸繊度は１．６０ｄｔｅｘであった。得られたツイル織物は色差のない均一な表面感を有し、表面には糸長差により鞘糸を構成する糸条Ａが浮き出て、嵩高でふくらみがありピーチスキンタッチを有する風合いが得られた。
【００８９】
［実施例２］
熱水収縮率が１２．３％であるポリアミド６６半延伸糸（４４ｄｔｅｘ−６８フィラメント、単糸繊度０．６５ｄｔｅｘ）を糸条Ａとし、結晶性ポリアミドとしてポリカプロラクタム（Ｎ６）（相対粘度ηｒ：２．６２、融点２２２℃）と、非結晶性ポリアミドとしてイソフタル酸（Ｉ）／テレフタル酸（Ｔ）／ヘキサメチレンジアミンの重縮合体でイソフタル酸／テレフタル酸の共重合比率が７／３の共重合体（相対粘度ηｒ：２．１０）を、結晶性ポリアミド／非結晶性ポリアミドの重量比が７０／３０で単軸エクストルーダーを用い２６５℃で溶融混練し、２０孔、丸孔の吐出孔を有する紡糸口金を用いて溶融吐出し（紡糸温度：２６５℃）、溶融吐出させた後、糸条を冷却、給油、交絡した後に１５００ｍ／ｍｉｎの第１ゴデローラー（延伸温度：１５０℃）で引き取り、続いて２．２倍に延伸した後に１６５℃で熱固定し、巻取速度３５００ｍ／ｍｉｎで紡糸した、熱水収縮率が３２．０％、熱収縮応力が０．２４ｃＮ／ｄｔｅｘであるポリアミド延伸糸（２２ｄｔｅｘ−２０フィラメント、単糸繊度１．１０ｄｔｅｘ）を糸状Ｂとして、図３の製造工程に従い、表１の条件で糸条Ａを仮撚加工し、仮撚糸（３７ｄｔｅｘ−６８フィラメント、単糸繊度０．５４ｄｔｅｘ）を作成し、糸条Ａと糸状Ｂに交絡混繊加工を施して、ポリアミド芯鞘型混繊糸の元糸を得た。得られた混繊糸の元糸を９８℃の熱水で３０分処理した後の糸長差は２７．１％であった。
【００９０】
図３は本発明のポリアミド芯鞘型混繊糸の鞘糸を構成するポリアミドマルチフィラメント糸条Ｂを仮撚加工する好ましい製造方法の一態様を説明するための概念図である。
【００９１】
まず、ポリアミド半延伸糸３１は、ガイド３２を通り、第一フィードローラー３３で送り出され、次いで、第一フィードローラー３３と第一デリベリローラー３７との間の仮撚ヒーター３４、冷却板３５、ツイスター３６とで仮撚加工が施されて糸条Ａとなる。一方、糸条Ｂのポリアミド延伸糸３８は、ガイド３９を通り、第二フィードローラー３１０で送り出され、糸条Ａとともに交絡ノズル３１１に供給され、交絡混繊処理が施された後、第二デリベリローラー３１２によってポリアミド芯鞘型混繊糸３１３として引き出され、巻取りローラー３１４で巻き取られる。
【００９２】
得られた混繊糸を経糸および緯糸に用いて、経密度が１５８本／２．５４ｃｍ、緯密度が１０９本／２．５４ｃｍ、カバーファクターを１９４７として平織物を作成した。得られた平織物は実施例１と同様の条件で加工工程を通し、実施例１と同様の方法で物性を評価した。混繊糸の糸長差は１３．５％であり、糸条Ａの繊度は４４．８ｄｔｅｘ、糸状Ｂの繊度は２３．７ｄｔｅｘ、鞘糸の断面形状が多角形の形状をとり、側面形状が捲縮を有した仮撚加工糸であった。得られた平織物は色差のない均一な表面感を有し、表面には仮撚加工により緻密な捲縮を有した糸条Ａが浮き出て、嵩高でふくらみがあり、ピーチスキンタッチを有する風合いが得られた。
【００９３】
［比較例１］
熱水収縮率が１３．２％であるポリアミド６６延伸糸（５６ｄｔｅｘ−９８フィラメント、単糸繊度０．５７ｄｔｅｘ）を糸条Ａとし、熱水収縮率が１３．０％、熱収縮応力が０．１３ｃＮ／ｄｔｅｘであるポリアミド６延伸糸（５６ｄｔｅｘ−１７フィラメント、単糸繊度３．２９ｄｔｅｘ）を糸条Ｂとして、図２の製造工程に従い、表１の条件で糸条Ａと糸状Ｂに交絡混繊加工を施して、ポリアミド芯鞘型混繊糸の元糸を得た。得られた混繊糸の元糸を９８℃の熱水で３０分処理した後の糸長差は１２．８％であった。
【００９４】
得られた混繊糸を実施例１と同様の設計で織物を作成し、同様の条件で加工工程を通し、実施例１と同様の方法で物性を評価した。混繊糸の糸長差は８．６％であり、糸条Ａの繊度は５６．３ｄｔｅｘ、単糸繊度０．５７ｄｔｅｘ糸状Ｂの繊度は５６．３ｄｔｅｘ、単糸繊度３．３１ｄｔｅｘであった。得られたツイル織物は色差のない均一な表面感を有していたが、糸長差、糸浮き率が劣るため、鞘糸を構成する糸条Ａが十分に浮き出さず、嵩高、ふくらみが劣り、ピーチスキンタッチな風合いが得られなかった。
【００９５】
［比較例２］
熱水収縮率が１３．２％であるポリアミド６６延伸糸（５６ｄｔｅｘ−９８フィラメント、単糸繊度０．５７ｄｔｅｘ）を糸状Ａとし、熱水収縮率が１３．６％、熱収縮応力が０．１２ｃＮ／ｄｔｅｘであるポリアミド６延伸糸（５６ｄｔｅｘ−３４フィラメント、単糸繊度１．６５ｄｔｅｘ）を糸条Ｂとして、図２の製造工程に従い、表１の条件で糸条Ａと糸状Ｂにタスラン混繊加工を施して、ポリアミド芯鞘型混繊糸の元糸を得た。得られた混繊糸の元糸を９８℃の熱水で３０分処理した後の糸長差は２３．４％であった。
【００９６】
得られた混繊糸を実施例１と同様の設計で織物を作成し、同様の条件で加工工程を通し、実施例１と同様の方法で物性を評価した。混繊糸の糸長差は１８．１％であり、糸条Ａの繊度は５６．４ｄｔｅｘ、単糸繊度０．５８ｄｔｅｘ糸状Ｂの繊度は５６．５ｄｔｅｘ、単糸繊度１．６６ｄｔｅｘであった。得られたツイル織物は色差のない均一な表面感を有していたが、鞘糸を構成する糸条Ａがクルノーダル状ループを形成して芯糸を構成する糸状Ｂと混繊されているため、嵩高、ふくらみが劣り、短繊維を用いた布帛のようなドライタッチを有する風合いとなった。
【００９７】
［比較例３］
熱水収縮率が１３．２％であるポリアミド６６延伸糸（５６ｄｔｅｘ−９８フィラメント、単糸繊度０．５７ｄｔｅｘ）を糸状Ａとし、熱水収縮率が３０．０％、熱収縮応力が０．２５ｃＮ／ｄｔｅｘであるポリエステル延伸糸（５６ｄｔｅｘ−２４フィラメント、単糸繊度２．３３ｄｔｅｘ）を糸状Ｂとして、図２の製造工程に従い、表１の条件で糸条Ａと糸状Ｂに交絡混繊加工を施して、芯鞘型混繊糸の元糸を得た。得られた混繊糸の元糸を９８℃の熱水で３０分処理した後の糸長差は２２．５％であった。
【００９８】
得られた混繊糸を実施例１と同様の設計で織物を作成し、同様の条件で加工工程を通し、実施例１と同様の方法で物性を評価した。混繊糸の糸長差は１６．５％であり、糸条Ａの繊度は５６．９ｄｔｅｘ、単糸繊度０．５８ｄｔｅｘ糸状Ｂの繊度は５７．１ｄｔｅｘ、単糸繊度２．３８ｄｔｅｘであった。表面には糸長差により鞘糸を構成する糸条Ａが浮き出て、ふくらみとピーチスキンタッチを有する風合いが得られものの、得られたツイル織物は色差のある杢調の表面感を有し、色差のない均一な表面感が得られなかった。
【００９９】
【表１】
2017226941.tif 000002
【符号の説明】
【０１００】
１：クルノーダル状ループ
２１：ポリアミド延伸糸
２２：ガイド
２３：第一フィードローラー
２４：ポリアミド延伸糸
２５：ガイド
２６：第二フィードローラー
２７：交絡ノズル
２８：デリベリローラー
２９：ポリアミド芯鞘型混繊糸
２１０：巻取りローラー
３１：ポリアミド延伸糸
３２：ガイド
３３：第一フィードローラー
３４：仮撚ヒーター
３５：冷却板
３６：ツイスター
３７：第一デリベリローラー
３８：ポリアミド延伸糸
３９：ガイド
３１０：第二フィードローラー
３１１：交絡ノズル
３１２：第二デリベリローラー
３１３：ポリアミド芯鞘型混繊糸
３１４：巻取りローラー
【図１】
2017226941.tif 000003
【図２】
2017226941.tif 000004
【図３】
2017226941.tif 000005